(57)【特許請求の範囲】
【請求項１】
樹脂発泡体からなるクッションを備えた介護用具であって、
前記クッションの特性は、幅３０ｃｍ×長さ２５ｃｍ×厚み２０ｍｍのクッションの試験片を、温度２３℃、３０ｍｍφの円柱形の圧縮子を用いて圧縮速度１５ｍｍ／ｓｅｃで１０ｍｍ圧縮するために必要な圧縮荷重Ｆ１０（Ｎ）が５０Ｎ以上２５０Ｎ以下であることを特徴とする介護用具。
【請求項２】
前記クッションの特性は、さらに前記試験片を、温度２３℃、前記圧縮子を用いて圧縮速度１５ｍｍ／ｓｅｃで１０ｍｍ圧縮した後、回復速度１５ｍｍ／ｓｅｃで回復させる圧縮−回復サイクルにおけるヒステリシスロス率が４０％以下である請求項１に記載の介護用具。
【請求項３】
前記クッションの特性は、さらに下記劣化促進試験前の前記試験片を、温度２３℃、前記圧縮子を用いて圧縮速度１５ｍｍ／ｓｅｃで１０ｍｍ圧縮させる試験前圧縮サイクルと、下記劣化促進試験後の前記試験片を、温度２３℃、前記圧縮子を用いて圧縮速度１５ｍｍ／ｓｅｃで１０ｍｍ圧縮させる試験後圧縮サイクルにおいて、同じ変形量における試験前の圧縮荷重Ｆａ（Ｎ）と試験後の圧縮荷重Ｆｃ（Ｎ）の比（Ｆｃ／Ｆａ）が０．９以上１．４以下である請求項１又は２に記載の介護用具。
［劣化促進試験条件］
幅３０ｃｍ×長さ２５ｃｍ×厚み２０ｍｍのクッションの試験片の全面に次亜塩素酸ナトリウム系洗剤を塗布し、樹脂シートで包装して温度２３℃、湿度５０％ＲＨの恒温恒湿下に７時間放置する工程と、暴露させた前記試験片を温度６０℃、湿度９８％ＲＨの恒温恒湿下に１６時間放置する工程とを５サイクル繰り返す。次いで、照度７０ｍＷ、温度６３℃、湿度５０％ＲＨの条件で前記試験片へ紫外線を５時間照射した後、前記試験片を温度２３℃、湿度５０％ＲＨの恒温恒湿下に２４時間以上放置して試験片の温度を安定化させる。
【請求項４】
前記クッションの厚みが５ｍｍ以上１００ｍｍ以下である、請求項１から３のいずれか１項に記載の介護用具。
【請求項５】
前記樹脂発泡体がオレフィン系樹脂発泡体である、請求項１から４のいずれか１項に記載の介護用具。
【発明の詳細な説明】
【技術分野】
【０００１】
本発明は、クッションを備えた介護用具に関し、特に高度な柔軟性を有することにより使用者の荷重の分散に適しているが、柔らか過ぎることによる底付きがなく、適度な反発力と高い耐薬品性、高い耐候性を有する樹脂発泡体からなるクッションを備えた浴室用・浴槽用の椅子や浴槽用手摺りなどの介護用具に関する。
【背景技術】
【０００２】
高齢化社会の到来により、高齢者や身体障害者などの姿勢や動作等を補助するために、例えば特開２００７−６１５０９号公報（特許文献１）や特開２０１８−１５４１８号公報（特許文献２）に記載されているように、座部、背もたれ部および／または肘掛けの表面にクッションを取り付けた浴室用・浴槽用の椅子や、特開２０１９−１８０６７６号公報（特許文献３）に記載されているように手摺りのグリップ部にクッションを取り付けた浴槽用手摺りなど介護用具が知られている。また、一般にクッションの材料としては、椅子や手摺りの主要な骨格を形成する本体部分の材料とは異なり、柔軟性を有し且つ水に強い発泡体の樹脂が使用される。
【０００３】
ところで、介護用具においてクッションを取り付ける目的は、使用者が当該介護用具へ腰を掛ける際の座り心地や、手の平で掴んで自己の体重を支える際の握り易さなどを向上させるためである。このため、介護用具に用いられるクッションには、一般のクッションと同様に、体重など使用者により負荷される荷重を分散させて低い圧力で支えるために、高い柔軟性、低い反発力が求められる。
【０００４】
しかし、一方で介護用具に用いられるクッションが柔らか過ぎたり反発力が低過ぎたりすると、使用者の体重などの荷重負荷により、その下部でクッションを支持するために配置される硬質部材の硬さを感じるまで沈み込んで圧縮されてしまい、使用者に底付きを感じさせることがある。この場合、底付きを感じた身体部分には局部的に高い圧力を生じていることが多く、また介護用具の使用者は臀部などの筋肉や皮下脂肪もやせていることもあり、皮膚や骨に擦過や内出血や打撲などのダメージを与えてしまうという問題がある。
【０００５】
また、介護用具を使用する者は筋力などが衰えて足腰などが弱っていることも多いため、クッションが柔らか過ぎたり反発力が低過ぎたりすると、例えば使用者が座位から立位へ移る際など、クッションの反発力を利用して使用者の動作を補助することができないという問題もあった。
【０００６】
一方、使用者に底付き感を与えないようにするためには、クッションの厚みを厚くすることも考えられるが、介護用具は、通常使用者および使用者が使用する時間が限られていることから、使用されない長期の時間は邪魔とならないようにコンパクトに折り畳み、そして収納できることが求められ、クッションの厚みもあまり厚くできないという制約があった。
【０００７】
また、介護用具の中には、浴室内、浴槽内など中温多湿の環境下で使用されるものがあり、さらに免疫力の弱い高齢者などの使用者を感染等から守るため、使用毎に次亜塩素酸ナトリウム、アルコールなどの薬剤や石鹸などの洗剤を用いて頻繁に消毒され、また洗浄後に天日干し等により乾燥されるなど、介護用具に用いられるクッションには高い耐薬品性、高い耐久性、および高い耐候性（耐光性）や高い耐熱性が求められるという課題もあった。
【０００８】
上述したような課題に対して、例えば特開２００４−３２３６０３号公報（特許文献４）にはジェル状の低反発素材をクッションや座布団に使用する技術が開示されており、特開２００９−０９１５４１号公報（特許文献５）には低反発素材のクッションを介護用具に用いる技術が開示されている。また、特開２０１２−１０９２１号公報（特許文献６）には異なる発泡体からなるクッションを少なくとも２層積層することにより、着座した際の使用者のずれ力を緩和したクッションが開示されている。
【０００９】
しかし、特許文献４，５，６に記載のクッションはいずれも、上述したようにクッションの厚みは薄ければ薄いほど好ましいという設計上の制約がある中、使用者により負荷される荷重を分散させるのに足りる十分な柔軟性を有しながら、底付きを起こさず、使用者が立ち上がる際などにおいてその動作を補助する高度な反発力を有しており、そして高い耐薬品性なども有しているという介護用具に求められる特有の課題を解決するものではなかった。また、特許文献６に記載のクッションは、異なる発泡体からなるクッションを少なくとも２層積層しなければならないために製造工程が煩雑になりコスト高となるという問題もあった。
【先行技術文献】
【特許文献】
【００１０】
【特許文献１】特開２００７−６１５０９号公報
【特許文献２】特開２０１８−１５４１８号公報
【特許文献３】特開２０１９−１８０６７６号公報
【特許文献４】特開２００４−３２３６０３号公報
【特許文献５】特開２００９−０９１５４１号公報
【特許文献６】特開２０１２−１０９２１号公報
【発明の概要】
【発明が解決しようとする課題】
【００１１】
そこで、本発明は、高度な柔軟性を有することにより使用者による負荷される荷重の分散に適しているが、柔らか過ぎることによる底付きがなく、適度な反発力を有することにより使用者の動作を補助することも可能であり、そして高い耐薬品性や高い耐候性を有するクッションを備えた介護用具を提供することを目的とする。
【課題を解決するための手段】
【００１２】
本発明者等は、介護用具のクッションに用いられる素材、クッションの構成およびクッションの特性などについて鋭意研究を重ねた結果、クッションを所定の条件で圧縮し回復させる圧縮−回復サイクルにおいて、測定される圧縮荷重および／または回復荷重を用いて求められる所定の条件を満たすクッションが上記の課題を解決できることを見出し、本発明を完成するに至った。
【００１３】
すなわち、本発明によれば、樹脂発泡体からなるクッションを備えた介護用具であって、クッションの特性は、幅３０ｃｍ×長さ２５ｃｍ×厚み２０ｍｍのクッションの試験片を、温度２３℃、３０ｍｍφの円柱形の圧縮子を用いて圧縮速度１５ｍｍ／ｓｅｃで１０ｍｍ圧縮するために必要な圧縮荷重Ｆ１０（Ｎ）が好ましくは５０Ｎ以上２５０Ｎ以下、より好ましくは９０Ｎ以上１５０Ｎ以下、最も好ましくは１００Ｎ以上１４０Ｎ以下である介護用具が提供される。
【００１４】
本発明の介護用具では、クッションの特性は、さらに上述の試験片を、温度２３℃、上述の圧縮子を用いて圧縮速度１５ｍｍ／ｓｅｃで１０ｍｍ圧縮した後、直ちに回復速度１５ｍｍ／ｓｅｃで回復させる圧縮−回復サイクルにおけるヒステリシスロス率が好ましくは４０％以下、より好ましくは３０％以下であることがよい。
【００１５】
本発明の介護用具は、クッションの圧縮荷重Ｆ１０やヒステリシスロス率が上述したような特性を有することにより、クッションが単層からなる場合においても、体重など使用者による負荷される荷重の分散に適した柔軟性を確保することが可能となり、それでいて使用者に柔らか過ぎることによる底付きを感じさせることがなく、適度な反発力を有することにより使用者の動作を補助することも可能になる。
【００１６】
本発明の介護用具では、クッションの特性は、さらに劣化促進試験前の幅３０ｃｍ×長さ２５ｃｍ×厚み２０ｍｍのクッションの試験片を、温度２３℃、３０ｍｍφの円柱形の圧縮子を用いて圧縮速度１５ｍｍ／ｓｅｃで１０ｍｍ圧縮させる試験前圧縮サイクルと、下記劣化促進試験後の前記試験片を、温度２３℃、前記圧縮子を用いて圧縮速度１５ｍｍ／ｓｅｃで１０ｍｍ圧縮させる試験後圧縮サイクルにおいて、同じ変形量における試験前の圧縮荷重Ｆａ（Ｎ）と試験後の圧縮荷重Ｆｃ（Ｎ）の比（Ｆｃ／Ｆａ）が好ましくは０．９以上１．４以下、より好ましくは０．９以上１．１以下であることがよい。
［劣化促進試験条件］
幅３０ｃｍ×長さ２５ｃｍ×厚み２０ｍｍのクッションの試験片の全面に次亜塩素酸ナトリウム系洗剤を塗布し、樹脂シートで包装して温度２３℃、湿度５０％ＲＨの恒温恒湿下に７時間放置する工程と、暴露させた前記試験片を温度６０℃、湿度９８％ＲＨの恒温恒湿下に１６時間放置する工程とを５サイクル繰り返す。次いで、照度７０ｍＷ、温度６３℃、湿度５０％ＲＨの条件で前記試験片へ紫外線を５時間照射した後、前記試験片を温度２３℃、湿度５０％ＲＨの恒温恒湿下に２４時間以上放置して試験片の温度を安定化させる。
【００１７】
本発明の介護用具は、クッションが上述したような圧縮荷重Ｆ１０やヒステリシスロス率を有することにより、劣化促進試験前後のクッションの圧縮荷重の比（試験後の圧縮荷重Ｆｃ／試験前の圧縮荷重Ｆａ）においても０．９以上１．４以下という値を示し、極めて高い耐薬品性と耐候性を有すことができる。
【００１８】
また、本発明の介護用具において、より高い柔軟性による荷重の分散性、より高い底付きの防止、より高い反発力による使用者の動作の補助、より高い耐薬品性を求める場合、また、使用しない際のコンパクトに収納できる観点より、クッションの厚みが好ましくは５ｍｍ以上１００ｍｍ以下、より好ましくは７ｍｍ以上５０ｍｍ以下であることがよい。また、発泡体を形成する樹脂材料は特に限定されるものではないが、耐水性や耐薬品性など観点から、特にオレフィン系樹脂であることが好ましい。
【発明の効果】
【００１９】
本発明によれば、樹脂発泡体からなるクッションを備えた介護用具であって、クッションの特性は、幅３０ｃｍ×長さ２５ｃｍ×厚み２０ｍｍのクッションの試験片を、温度２３℃、３０ｍｍφの円柱形の圧縮子を用いて圧縮速度１５ｍｍ／ｓｅｃで１０ｍｍ圧縮するために必要な圧縮荷重Ｆ１０（Ｎ）が好ましくは５０Ｎ以上２５０Ｎ以下、より好ましくは９０Ｎ以上１５０Ｎ以下、最も好ましくは１００Ｎ以上１４０Ｎ以下である介護用具が提供される。
【００２０】
本発明の介護用具によれば、クッションは、体重など使用者による負荷される荷重の分散に適した柔軟性を有しているので、使用者が介護用具へ腰を掛ける際の座り心地や、手の平で掴んで自己の体重を支える際の握り易さなどを向上させる。
【００２１】
また、本発明の介護用具によれば、クッションは柔らか過ぎることにより生じる底付きが防止されているので、臀部などの筋肉や皮下脂肪がやせている高齢者、身体障害者、要介護者などの使用者であっても、底付きを生じた身体部分に高い圧力を発生させて皮膚や骨に擦過や内出血や打撲などのダメージを与えることがない。さらに、本発明の介護用具によれば、クッションは適度な反発力を有しているので、筋力などが衰えて足腰などが弱っている使用者であっても、座位から立位へ移る際など、クッションの反発力を利用して使用者の動作を補助することができる。
【００２２】
本発明の介護用具によれば、クッションは、劣化促進試験前後の同じ圧縮量における圧縮荷重の比（試験後の圧縮荷重Ｆｃ／試験前の圧縮荷重Ｆａ）が１．０に近いことから、劣化促進試験による劣化の進行が殆どみられず、次亜塩素酸ナトリウム、アルコールなどの薬剤による消毒や石鹸などの洗剤による洗浄などに対して極めて高い耐薬品性、高い耐久性、高い耐候性を有する。
【図面の簡単な説明】
【００２３】
【図１】発泡体からなるクッションの圧縮量と荷重の関係におけるヒステリシスを模式的に示す説明図である。
【発明を実施するための形態】
【００２４】
以下、本発明の一実施形態に係る介護用具について、図面を参照しながら詳細に説明する。なお、本発明は、以下に示される実施例に限定されるものではなく、本発明の技術的思想を逸脱しない範囲内で各種の変更が可能である。
【００２５】
本実施形態の介護用具は、樹脂発泡体からなるクッションを備えている。本発明に適合する介護用具としては、例えば特許文献１，２に示される浴室用・浴槽用の椅子、特許文献３に示される浴槽用手摺りの他、浴槽台、バスボード、ポータブルトイレ、歩行補助車などが挙げられる。
【００２６】
本実施形態の介護用具が使用される環境としては、主に高齢者、身体障害者、要介護者などの臀部などの筋肉や皮下脂肪がやせている者、または筋力などが衰えて足腰などが弱っている者などにより使用されることが想定される。また、介護用具の使用場所としては、通常の屋内／屋外環境のみならず、浴室内、浴槽内など中温多湿の環境下でも使用されることが想定されるものである。さらに、介護用具は通常使用されない時間帯の方が長いことから、コンパクトである又は折り畳む等によりコンパクトにできることが求められ、また免疫力の弱い高齢者などの使用者を感染等から守るため、頻繁に次亜塩素酸ナトリウム、アルコールなどの薬剤や石鹸などの洗剤により消毒されることが想定されるものである。
【００２７】
＜発泡体の樹脂成分＞
本実施形態の介護用具に用いられるクッションは、樹脂発泡体から形成されている。本実施形態において好適に用いられる発泡体の樹脂材料としては、例えばオレフィン系樹脂、エチレン−α−オレフィン共重合体、エチレン−酢酸ビニル共重合体、エチレン−アクリル酸エステル共重合体、エチレン−アクリル酸共重合体またはエチレン−ビニルアルコール共重合体等のポリエチレン系樹脂、プロピレン−α−オレフィン共重合体等のポリプロピレン樹脂、オレフィン系樹脂以外のポリウレタン系樹脂、ポリエステル系樹脂、ポリ塩化ビニル系樹脂、ポリスチレン系樹脂、シリコーン系樹脂、アクリル系樹脂、酢酸セルロース系樹脂、熱可塑性エラストマー樹脂、ゴム系樹脂などが挙げられる。
【００２８】
これらの樹脂材料の中で、耐水性、強度、衛生性、滑り止めなどの観点からはオレフィン系樹脂を用いることが好ましい。耐薬品性の観点からは、エチレン−α−オレフィン共重合体、エチレン−酢酸ビニル共重合体、エチレン−アクリル酸エステル共重合体またはエチレン−アクリル酸共重合体等のポリエチレン系樹脂を用いることが好ましい。耐候性の観点からは、エチレン−酢酸ビニル共重合体、エチレン−アクリル酸エステル共重合体またはエチレン−アクリル酸共重合体等のポリエチレン系樹脂を用いることが好ましい。柔軟性の観点からは、エチレン−酢酸ビニル共重合体、エチレン−アクリル酸エステル共重合体またはエチレン−アクリル酸共重合体等のポリエチレン系樹脂を用いることが好ましい。外気温による硬さの変化を少なくする観点からは、エチレン−酢酸ビニル共重合体等のポリエチレン系樹脂を用いることが好ましい。また、上述したオレフィン系樹脂、ポリエチレン系樹脂は、これらの１種または２種以上を混合しても用いてもよい。
【００２９】
本実施形態のクッションに用いられる発泡体の樹脂材料は、発泡体を形成後、適度な硬さと４０〜５０℃の温水等に耐えられる耐熱性を有することが必要となる。例えば、樹脂材料自体の硬さが硬過ぎると、得られた樹脂発泡体も適度な柔軟性を失うほどに硬くなるからである。一方、樹脂材料自体の硬さが柔らかく、同時に温水等に対する耐熱性が低過ぎると、浴室・浴槽内で使用する際、得られた樹脂発泡体が収縮するなどの状態変化が起き、その結果、硬さが硬くなるといった問題を生じるからである。
【００３０】
このため、例えば本実施形態のクッションを形成する発泡用の樹脂としてエチレン−酢酸ビニル樹脂を用いる場合、柔軟性および耐熱性の観点より、エチレン−酢酸ビニル樹脂に対する酢酸ビニルの含有量を３〜５０質量％とすることが好ましく、５〜４０質量％とすることがより好ましく、７〜３５質量％とすることがさらに好ましく、１０〜３０質量％とすることが最も好ましい。
【００３１】
エチレン−酢酸ビニル樹脂は、酢酸ビニルの含有量の違いに応じてエチレン−酢酸ビニル樹脂自体の硬さや融点（耐熱性）が変化する。具体的には、エチレン−酢酸ビニル樹脂中の酢酸ビニル含有量が多くなるに従い柔軟性が高まり且つ低融点となる。なお、エチレン−酢酸ビニル樹脂中の酢酸ビニル含有量は、ＪＩＳ  Ｋ７１９２：１９９９に準じる方法により測定することができる。
【００３２】
また、クッションを形成する発泡用の樹脂としてエチレン−酢酸ビニル樹脂を用いる場合、エチレン−酢酸ビニル樹脂の分子量の指標となるメルトフローレイトは、発泡成形性の観点より、０．１〜３０（ｇ／１０分）であることが好ましく、０．５〜２０（ｇ／１０分）であることがより好ましく、１〜１０（ｇ／１０分）であることがさらに好ましく、１．５〜５（ｇ／１０分）であることが最も好ましい。
【００３３】
メルトフローレイトは、成形温度まで加熱溶融した樹脂の流動性（粘度）を示すものである。メルトフローレイトの値は低いほど高粘度であるため、メルトフローレイトの値が低いエチレン−酢酸ビニル樹脂は、分子量が高いエチレン−酢酸ビニル樹脂であると判断される。
【００３４】
発泡成形において、メルトフローレイトが高過ぎると、すなわち溶融した樹脂の粘度が低過ぎると、発泡時に気泡が抜けて所望の発泡倍率を得ることができなくなる。一方、メルトフローレイトが低過ぎると、すなわち溶融した樹脂の粘度が高過ぎると、発泡時の気泡の成長が不十分となり、やはり所望の発泡倍率を得ることができなくなる。このため、適切なメルトフローレイト範囲に調整したエチレン−酢酸ビニル樹脂を用いることは、得られる樹脂発泡体の柔軟性等に大きな影響を及ぼすことから、発泡成形において考慮すべき重要な因子となる。なお、エチレン−酢酸ビニル樹脂のメルトフローレイトは、ＪＩＳ  Ｋ７２１０に準じて、温度１９０℃、荷重２１．１８Ｎの条件にて測定することができる。
【００３５】
＜発泡体の樹脂の他の成分＞
本実施形態のクッションを形成する発泡体の樹脂材料には、必要に応じて、軟化剤、フィラー、酸化防止剤、離型剤、耐候性付与剤、難燃剤、滑剤、抗菌剤、防カビ剤、抗ウィルス剤、発泡促進剤などを配合することができる。また、樹脂発泡体の成形には架橋反応を利用してもよく、その場合は過酸化物系架橋剤、硫黄系架橋剤などの架橋剤を配合してもよい。
【００３６】
＜発泡体の製造方法＞
本実施形態のクッションを構成する樹脂発泡体の成形方法に特に制限はなく、ビーズ発泡成形方法、バッチ発泡成形方法、プレス発泡成形方法、常圧二次発泡成形方法、射出発泡成形方法、押出発泡成形方法、発泡ブロー成型方法など広く公知の発泡体成形方法を使用することができる。
【００３７】
＜発泡体の構造＞
本実施形態のクッションを構成する樹脂発泡体の構造として、樹脂発泡体の気泡の形態に特に制限はなく、独立気泡、連続気泡またはそれらの混合した気泡など必要に応じて任意の形態を採用することができる。ただし、本実施形態に用いられるクッションは、高い柔軟性を有しながら使用者の動作を補助できる適度な反発力も必要であることから、クッションを構成する樹脂発泡体の気泡は主として独立気泡から構成されていることが好ましい。
【００３８】
また、樹脂発泡体中の気泡は、クッションの厚み方向、すなわち表面層、中間層によって気泡のサイズ、気泡の形状、気泡の密度などが異なっていてもよい。本実施形態に用いられるクッションは、上述したように高い柔軟性を有しながら適度な反発力も必要であることから、表面層の気泡のサイズは、中間層よりも小さくて緻密である方が好ましい。
【００３９】
本実施形態のクッションを構成する樹脂発泡体の発泡倍率は、ＪＩＳ  Ｋ７１１２で求めた発泡前のソリッドの密度ρ０を、ＪＩＳ  Ｋ７２２２で求めた発泡体の密度ρ１で除した値（ρ０／ρ１）として求められる。樹脂発泡体の柔軟性は発泡倍率と相関性があり、発泡倍率が高いほど樹脂発泡体は柔軟になる。本実施形態に用いられるクッションには高い柔軟性と適度な反発性が必要になることから、樹脂発泡体の発泡倍率は５倍以上５０倍以下であることが好ましく、７倍以上３０倍以下であることがより好ましく、９倍以上２５倍以下であることがさらに好ましく、１０倍以上２０倍以下であることが最も好ましい。
【００４０】
＜クッションの形状等＞
上述したような樹脂発泡体により構成される本実施形態のクッションは、形状などに特に制限はなく、クッションが取り付けられる介護用具に応じて平板形状、臀部の形状に対応した凹凸形状など任意の形状を採用することができる。また、クッションの表面部分は、水はけ性の向上、滑り止め防止の観点等からシボ形状などを施してもよい。また、樹脂発泡体を用いたクッション材は、その意匠性や衛生性等を高める観点から、他のカバー材で覆われていてもよい。さらに、クッション材を介護用具へ取り付ける固定方法に特に制限はなく、凸部とそれと嵌合する凹部とを組み合わせる固定方法など公知の固定方法を用いることができる。
【実施例】
【００４１】
Ａ．各発泡体の特性が座り心地等に及ぼす影響
１．発泡体の作製
本発明の一実施形態に係るクッションを構成する発泡体１〜８の発泡用樹脂組成物は、以下の原料を用いて、下記の条件および下記表１に示す配合にて作製した。
＜発泡用樹脂組成物の作製＞
発泡体１〜８を形成するための発泡用樹脂組成物は、下記に示す（ａ）発泡用樹脂、（ｂ）発泡剤、（ｃ）発泡助剤、（ｄ）架橋剤および（ｅ）安定剤を表１に示す配合比にて配合し、ロール混錬機にて８５℃、１５分混錬することにより、厚み２ｍｍのシート状発泡用樹脂組成物として作製した。
（ａ）発泡用樹脂：
・ＥＶＡ−１：エチレン−酢酸ビニル樹脂Ｅ（製品名「ウルトラセン６３０」、東ソー株式会社製、酢酸ビニル含有量１５質量％）
・ＥＶＡ−２：エチレン−酢酸ビニル樹脂Ｅ（製品名「ウルトラセン６３４」、東ソー株式会社製、酢酸ビニル含有量２６質量％）
（ｂ）発泡剤：アゾジカルボンアミド（製品名「ユニフォームＡＺ」、大塚化学株式会社製）
（ｃ）発泡助剤：活性亜鉛華（製品名「ＭＥＴＡ−Ｚ」、井上石灰工業株式会社製）
（ｄ）架橋剤：ジクミルパーオキサイド（製品名「パークミルＤ」、日油株式会社製）
（ｅ）安定剤：フェノール系抗酸化剤（製品名「イルガノックス１０１０」、ＢＡＳＦ株式会社製）
【００４２】
【表１】
0006944612.tif 000002
【００４３】
＜発泡体の成形＞
上述の発泡用樹脂組成物の作製工程で得られたシート状発泡用樹脂組成物を、目標とする各発泡体の厚みに応じて積層枚数を変え（表１参照）、プレス成型機にて温度８５℃の条件下で１０分間加熱圧縮することにより、表１に示されるサイズの発泡体１〜８の発泡用シートを作製した。
次に、上記発泡体１〜８の発泡用シートをそれぞれオーブンにて温度１４０℃の条件下で４０分間加熱し予備発泡を行った後、各発泡用シートを幅３０ｃｍ×長さ２５ｃｍ×深さ２，５，１０，１５，２０，３０，５０ｍｍの型枠の中に入れ、オーブンにて温度１９０℃の条件下で２０分間加熱することにより、表２に示される発泡倍率（倍）、密度（ｇ／ｃｍ３）を有する幅３０ｃｍ×長さ２５ｃｍ×厚み２，５，１０，１５，２０，３０，５０ｍｍの発泡体１〜８を作製した。得られた発泡体１〜８のそれぞれを実施例１〜４、参考例５、比較例１〜３の発泡体として以下の評価試験を行った。
なお、各発泡体の密度ρ１は、ＪＩＳ  Ｋ７２２２に準じる方法により測定した。また、各発泡体１〜８の発泡倍率は、ＪＩＳ  Ｋ７１１２で求めた発泡前のソリッドの密度ρ０を、ＪＩＳ  Ｋ７２２２で求めた発泡体の密度ρ１で除した値（ρ０／ρ１）として求めた。
【００４４】
【表２】
0006944612.tif 000003
【００４５】
２．発泡体の特性評価
＜各発泡体の圧縮荷重Ｆ１０、ヒステリシスロス率、圧縮−回復荷重比（Ｆｂ／Ｆａ）＞
実施例１〜４、参考例５および比較例１〜３の厚み２０ｍｍの各発泡体を１０ｍｍ圧縮するために必要な圧縮荷重Ｆ１０（Ｎ）、圧縮−回復サイクルにおけるヒステリシスロス率（％）、同じ変形量における圧縮荷重Ｆａ（Ｎ）に対する回復荷重Ｆｂ（Ｎ）の比（Ｆｂ／Ｆａ）は、ＪＩＳ  Ｋ６４００−２：２０１２に準じて、以下に示す圧縮子を備えた試験装置を用いて各発泡体について圧縮−回復サイクル試験を行うことにより測定した。
【００４６】
［圧縮子］
圧縮子の形状は、直径３０ｍｍ×長さ５０ｍｍのステンレス製円柱形状であり、発泡体試験片の圧縮面の円周角はＲ＝５ｍｍで面取りされているものを使用した。この圧縮子を下記試験機のロードセルに装着・固定した。
［試験機］
株式会社島津製作所製、オートグラフ精密万能試験機  ＡＧ−５０ｋＮＤ型およびロードセル容量  ５ｋＮを使用した。
試験条件としては、株式会社島津製作所製、オートグラフ用ソフトウェア「ＴＲＡＰＥＺＩＵＭ  Ｘ」を用いて、圧縮速度１５ｍｍ／ｓｅｃ、回復速度１５ｍｍ／ｓｅｃ、圧縮−回復間の保持時間０秒、データ取り込み頻度１００回／ｓｅｃとした。
最大値やヒステリシスロス率は、同ソフトウェアより得た。
＜試験環境＞
温度２３℃、湿度５０％ＲＨに管理された恒温恒湿室に試験片を２４時間以上放置することにより試験片の温度を安定化させた後、試験を実施した。
【００４７】
すなわち、実施例１〜４、参考例５および比較例１〜３の厚み２０ｍｍの各発泡体を試験片とし、当該試験片を、その変形量が０ｍｍから１０ｍｍになるまで温度２３℃、３０ｍｍφの円柱形の圧縮子を用いて圧縮速度１５ｍｍ／ｓｅｃで圧縮した後、直ちに回復速度１５ｍｍ／ｓｅｃで回復させることにより、図１に示すような各発泡体の荷重−変形量曲線を測定した。各発泡体の荷重−変形量曲線より、各発泡体を１０ｍｍ圧縮するために必要な圧縮荷重Ｆ１０（Ｎ）を求め、原点ｏ−圧縮曲線Ｘ−点ａ−点ｂ−原点ｏで囲まれる面積に対する、原点ｏ−圧縮曲線Ｘ−点ａ−回復曲線Ｙ−点ｃで囲まれる面積の割合（百分率）からヒステリシスロス率（％）を求め、そして同じ変形量における圧縮荷重Ｆａ（Ｎ）に対する回復荷重Ｆｂ（Ｎ）の比（Ｆｂ／Ｆａ）を求めた。
【００４８】
実施例１〜４、参考例５および比較例１〜３の各発泡体について、圧縮サイクルにおける発泡体の変形量が０，２，４，５，６，８（ｍｍ）の時の圧縮荷重Ｆａ（Ｎ）と、発泡体の変形量が１０（ｍｍ）の時の圧縮荷重Ｆ１０（Ｎ）と、そして回復サイクルにおける発泡体の変形量が８，６，５，４，２（ｍｍ）の時の回復荷重Ｆｂ（Ｎ）の測定結果を表３に示す。
【００４９】
【表３】
0006944612.tif 000004
【００５０】
表３の測定結果より、実施例１〜４、参考例５および比較例１〜３の各発泡体について求めた、同じ変形量における圧縮荷重Ｆａ（Ｎ）に対する回復荷重Ｆｂ（Ｎ）の比（Ｆｂ／Ｆａ）およびヒステリシスロス率（％）を表４に示す。
【００５１】
【表４】
0006944612.tif 000005
【００５２】
＜各発泡体の官能評価＞
実施例１〜４、参考例５および比較例１〜３の各発泡体について、モニター５人による官能試験により評価を行った。具体的には、表２に示される実施例１〜４、参考例５および比較例１〜３の厚み２０ｍｍの各発泡体を試験片とし、実施例１〜４、参考例５および比較例１〜３の各試験片を浴室用椅子（製品名「楽らく開閉シャワーベンチＳフィット」、アロン化成株式会社製）の座部本体の表面に敷き、モニターが座った際に臀部に感じる「柔軟性」及び「底付き感」（座り心地）と、モニターが座った後、両肘掛けに手を掛けて立ち上がる際に腕に感じる「立上り動作のサポート感」（立上り負荷軽減度合）を以下の基準で評価し、その平均値を算出することにより行った。
［評価の基準］
５点：非常に優れている、底付き感が全くない。
（立上り動作時、肘掛けで支持した腕にほぼ力を必要としない）
４点：優れている、底付き感がない。
（立上り動作時、肘掛けで支持した腕に多少の力を必要とする）
３点：普通
（立上り動作時、肘掛けで支持した腕に力を必要とする）
２点：劣る、底付き感がある。
（立上り動作時、肘掛けで支持した腕に強い力を必要とする）
１点：非常に劣る、強い底付き感がある。
（立上り動作時、肘掛けで支持した腕に非常に強い力を必要とする）
【００５３】
実施例１〜４、参考例５および比較例１〜３の各発泡体の総合評価は、上述した「柔軟性」、「底付き感」および「立上り動作の補助感」の３つの項目の評価点がすべて３．５以上であるものを「○」、３つの項目の評価点のいずれか１つが３．０以上３．５未満であり且つ他の項目の評価点がすべて３．５以上である場合を「△」、３つの項目の評価点のいずれか１つが３．０未満であるものを「×」と評価した。
【００５４】
実施例１〜４、参考例５および比較例１〜３の各発泡体の官能試験による評価結果を表５に示す。
【００５５】
【表５】
0006944612.tif 000006
【００５６】
＜各発泡体の劣化促進試験前後の圧縮荷重の比（Ｆｃ／Ｆａ）、ヒステリシスロス率＞
劣化促進試験前後の実施例２，３の発泡体および参考例５の各発泡体の同じ変形量における圧縮荷重の比（試験後の圧縮荷重Ｆｃ／試験前の圧縮荷重Ｆａ）、ヒステリシスロス率（％）は、ＪＩＳ  Ｋ６４００−２：２０１２に準じて、上述のオートグラフ精密万能試験機を用いて各発泡体について圧縮サイクル試験を行い、上述のオートグラフ用ソフトウェアを用いて算出した。
【００５７】
すなわち、実施例２，３の発泡体および参考例５の厚み２０ｍｍの発泡体を試験片とし、劣化促進試験前の当該試験片を、その変形量が０ｍｍから１０ｍｍになるまで温度２３℃、３０ｍｍφの円柱形の圧縮子を用いて圧縮速度１５ｍｍ／ｓｅｃで圧縮することにより、劣化促進試験前の各発泡体の圧縮荷重Ｆａ−変形量曲線を測定した。
【００５８】
一方、劣化促進試験については以下の手順により実施した。すなわち、実施例２，３の発泡体および参考例５の厚み２０ｍｍの発泡体を試験片とし、当該試験片の全面に次亜塩素酸ナトリウム系洗剤（商品名「カビキラー」、ジョンソン株式会社製）を塗布し、塗布液が乾燥しないように樹脂シート（商品名「サランラップ（登録商標）３０ｃｍ×５０ｍ」、旭化成ホームプロダクト株式会社製）で包装した当該試験片を、温度２３℃、湿度５０％ＲＨに保たれた恒温恒湿室の中に７時間放置した。
次いで、樹脂シートから取り出した各試験片を水洗し、塗布液を洗い流した後、温度６０℃、湿度９８％ＲＨに保たれた恒温恒湿槽（商品名「コスモピア  ＥＣ−８５ＭＨＨＰ」型、日立アプライアンス株式会社製）の中に１６時間放置した。
次いで、上述の次亜塩素酸ナトリウム系洗剤を用いた恒温恒湿試験と、温度６０℃、湿度９８％ＲＨの暴露環境下での恒温恒湿試験との組み合わせを１サイクルとして５サイクル繰り返した後、紫外線照射装置（装置名「アイスーパーＵＶテスター  ＳＵＶ−Ｗ１５１」型、  ランプ名「ＵＶテスター用マルチメタルランプ  ＭＥ０６−Ｌ３１ＷＸ/ＳＵＶ」型、岩崎電気株式会社製）を用いて、照度７０ｍＷ、温度６３℃、湿度５０％ＲＨの条件で各試験片を５時間照射した。
【００５９】
次いで、各試験片を温度２３℃、湿度５０％ＲＨの恒温恒湿室の中に２４時間以上放置して、各試験片の温度を安定化させた後、劣化促進試験後の各試験片を、その変形量が０ｍｍから１０ｍｍになるまで温度２３℃、３０ｍｍφの円柱形の圧縮子を用いて圧縮速度１５ｍｍ／ｓｅｃで圧縮することにより、劣化促進試験後の各発泡体の圧縮荷重Ｆｃ−変形量曲線を測定した。
【００６０】
各発泡体の荷重−変形量曲線より、劣化促進試験前後の同じ変形量における圧縮荷重の比（試験後の圧縮荷重Ｆｃ／試験前の圧縮荷重Ｆａ）を求め、そして、図１に示すように原点ｏ−劣化促進試験前の圧縮曲線Ｘ−点ａ−点ｂ−原点ｏで囲まれる面積に対する、原点ｏ−劣化促進試験前の圧縮曲線Ｘ−点ａ−点ｄ−劣化促進試験後の回復曲線Ｚ−原点ｏで囲まれる面積の割合（百分率）からヒステリシスロス率（％）を上述したオートグラフ用ソフトウェア（商品名「ＴＲＡＰＥＺＩＵＭ  Ｘ」、株式会社島津製作所製）により求めた。
【００６１】
劣化促進試験後の実施例２，３の発泡体および参考例５の発泡体について、圧縮サイクルにおける発泡体の変形量が２，４，５，６，８（ｍｍ）の時の圧縮荷重Ｆｃ（Ｎ）の測定結果を表６に示す。
【００６２】
【表６】
0006944612.tif 000007
【００６３】
表３及び表６の測定結果より、劣化促進試験前後の実施例２，３の発泡体および参考例５の発泡体について求めた、同じ変形量における圧縮荷重の比（試験後の圧縮荷重Ｆｃ／試験前の圧縮荷重Ｆａ）および劣化促進試験後のヒステリシスロス率（％）を表７に示す。
【００６４】
【表７】
0006944612.tif 000008
【００６５】
３．考察
表５に示される官能試験による評価結果により、実施例１〜４および参考例５の発泡体からなるクッションは、高い柔軟性を有しながら底付きを生じず優れた座り心地を提供することが可能であり、さらに適度な反発力を有することにより使用者の動作を補助することもできることが確認された。一方、比較例１〜３の発泡体からなるクッションは、柔軟性、底付き防止および／または立上り動作のサポート感のいずれかの特性において欠けており、介護用具に用いるクッションとしては適当でないことが確認された。
【００６６】
介護用具に用いる発泡体からなるクッションが高い柔軟性を有しながら底付きを生じず、適度な反発力を有するためには、表３に示される実施例１〜４および参考例５の発泡体と比較例１〜３の発泡体の特性より、発泡体を１０ｍｍ圧縮するために必要な圧縮荷重Ｆ１０（Ｎ）が５０Ｎ以上２５０Ｎ以下であることが好ましく、９０Ｎ以上１５０Ｎ以下であることがより好ましいことが判った。
【００６７】
また、上述したような介護用具に用いるのに適した発泡体からなるクッションを得るためには、表４に示される実施例１〜４および参考例５の発泡体と比較例１〜３の発泡体の特性より、ヒステリシスロス率（％）が４０％以下であることが好ましく、３０％以下であることがより好ましいことが判った。また同様に、同じ変形量における圧縮荷重Ｆａ（Ｎ）に対する回復荷重Ｆｂ（Ｎ）の比（Ｆｂ／Ｆａ）については０．４以上１．０以下であることが好ましく、０．６以上１．０以下であることがより好ましことが判った。
【００６８】
表７に示す実施例２，３の発泡体および参考例５の発泡体の劣化促進試験前後の同じ変形量における圧縮荷重の比（試験後の圧縮荷重Ｆｃ／試験前の圧縮荷重Ｆａ）の比較より、実施例２，３の発泡体は劣化促進試験前後の圧縮荷重の比（Ｆｃ／Ｆａ）が１．０に近いことから劣化促進試験による劣化の進行が殆どみられず、次亜塩素酸ナトリウム、アルコールなどの薬剤による消毒や石鹸などの洗剤による洗浄などに対して極めて高い耐薬品性、高い耐久性を有することが判った。一方、参考例５の発泡体は、劣化促進試験により劣化の進行がみられる原因が定かでないが、表１に示されるように架橋剤量が実施例２の発泡体よりも多い点のみが異なっている。このことより、参考例５の発泡体の方が、実施例２の発泡体よりも発泡成形時の架橋度の割合がより高くなっており、発泡成形後の成形残留ひずみが高くなっていることが推測される。このため、参考例５の発泡体は、劣化促進試験によって残留ひずみ等が解放されて何らかの状態変化を起こし、劣化促進試験により劣化が進行してしまったのではないかと推察される。
【００６９】
また、上述のような高い耐薬品性、高い耐久性を有するためには、表７に示される劣化促進試験前後の実施例２，３の発泡体および参考例５の発泡体の特性より、同じ変形量における圧縮荷重の比（Ｆｃ／Ｆａ）が０．９以上１．４以下であることが好ましく、０．９以上１．１以下であることがより好ましいことが判った。また同様に、ヒステリシスロス率（％）については２６％以下であることが好ましく、２４％以下であることがより好ましことが判った。
【００７０】
Ｂ．発泡体の形状（厚み）が座り心地等に及ぼす影響
１．発泡体の作製
本発明の一実施形態に係るクッションを構成する発泡体の形状（厚み）が座り心地等に及ぼす影響を調べるため、以下に示す性状を有する発泡体を作製して評価試験を行った。
すなわち、各発泡体の成形に用いた発泡用樹脂組成物、成形された発泡体は、発泡体５を作製しなかったこと以外、上記『Ａ．各発泡体の特性が座り心地等に及ぼす影響』の中で説明したのと同じ組成の樹脂材料、同じ工程、同じ条件にて作製し、上記表２に示される発泡倍率（倍）、密度（ｇ／ｃｍ３）を有する幅３０ｃｍ×長さ２５ｃｍ×厚み２，５，１０，１５，２０，３０，５０ｍｍの発泡体１〜４および６〜８を作製した。得られた発泡体１〜４および６〜８のそれぞれを実施例１〜４、比較例１〜３の発泡体として以下の評価試験を行った。
【００７１】
２．発泡体の特性評価
＜２５％ひずみ時の圧縮応力Ｐ、厚みの違いによる各発泡体の柔軟性指数Ｐｔ＞
実施例１〜４の発泡体および比較例１〜３の発泡体の座り心地（硬さ）については、ＪＩＳ  Ｋ６７６７：１９９９に準じて、以下に示す試験装置を用いて厚み２０ｍｍの各発泡体の２５％ひずみ時の圧縮応力Ｐ（ｋＰａ）を用いて評価した。
［試験機］
株式会社島津製作所製、オートグラフ精密万能試験機  ＡＧ−５０ｋＮＤ型およびロードセル容量  ５ｋＮを使用した。
試験条件としては、株式会社島津製作所製、オートグラフ用ソフトウェア「ＴＲＡＰＥＺＩＵＭ  Ｘ」を用いて、圧縮速度１５ｍｍ／ｓｅｃ、回復速度１５ｍｍ／ｓｅｃ、圧縮−回復間の保持時間０秒、データ取り込み頻度１００回／ｓｅｃとした。
２５％ひずみ時の圧縮応力は、同ソフトウェアより得た。
＜試験環境＞
温度２３℃、湿度５０％ＲＨに管理された恒温恒湿室に試験片を２４時間以上放置することにより試験片の温度を安定化させた後、試験を実施した。
【００７２】
上述の試験結果より、実施例１〜４の発泡体および比較例１〜３の発泡体について、厚み２０ｍｍの各発泡体の２５％ひずみ時の圧縮応力Ｐ（ｋＰａ）、厚みｔ（ｍｍ）と厚み２０ｍｍの発泡体の２５％ひずみ時の圧縮応力Ｐ（ｋＰａ）を乗ずることにより求めた柔軟性指数Ｐｔ（ｋＰａ・ｍｍ）の計算結果を表８に示す。
【００７３】
【表８】
0006944612.tif 000009
【００７４】
＜各発泡体の厚みの違いによる座り心地の評価＞
実施例１〜４の発泡体および比較例１〜３の発泡体の厚みｔ（ｍｍ）の違いによる座り心地（柔軟性、底付き感）について、モニター５人による官能試験により評価を行った。
具体的には、上述した表２に示される実施例１〜４の発泡体および比較例１〜３の下記表９に示す厚みを有する発泡体を試験片とし、実施例１〜４および比較例１〜３の各試験片を浴室用椅子（製品名「楽らく開閉シャワーベンチＳフィット」、アロン化成株式会社製）の座部本体の表面に敷き、モニターが座った際に臀部に感じる「柔軟性」及び「底付き感」（座り心地）を以下の基準で評価し、その平均値を算出することにより行った。
［評価の基準］
５点：非常に優れている（底付き感が全くない）
４点：優れている（底付き感がない）
３点：普通
２点：劣る（底付き感がある）
１点：非常に劣る（強い底付き感がある）
【００７５】
実施例１〜４の発泡体および比較例１〜３の発泡体の座り心地の総合評価は、上述した「柔軟性」および「底付き感」の２つの項目の評価点がいずれも３．５以上であるものを「○」、２つの項目の評価点のいずれか１つが３．０以上３．５未満であり且つ他の項目の評価点が３．０以上である場合を「△」、２つの項目の評価点のいずれか１つが３．０未満であるものを「×」と評価した。
【００７６】
実施例１〜４の発泡体および比較例１〜３の発泡体の官能試験よる座り心地の評価結果を表９に示す。
【００７７】
【表９】
0006944612.tif 000010
【００７８】
３．考察
表９に示される官能試験による発泡体の厚みの違いによる座り心地の評価結果により、実施例１〜４の発泡体からなるクッションは、好ましくは５ｍｍ以上１００ｍｍ以下の範囲、より好ましくは７ｍｍ以上５０ｍｍ以下の範囲において、高い柔軟性と高度な底付き防止を両立させながら適度な硬さを有する優れた座り心地を提供できることが確認された。一方、比較例１〜２の発泡体からなるクッションは、２ｍｍ以上１００ｍｍ以下の広い範囲において底付きを防止できるが、硬過ぎることにより柔軟性に欠けて座り心地の総合評価が低く、一方、比較例３は柔軟性に優れているが、底付きを防止することができず、介護用具に用いるクッションとしては適当でないことが確認された。
【００７９】
介護用具に用いる発泡体からなるクッションが高い柔軟性と高度な底付き防止を両立させながら適度な硬さを有するためには、表８に示される実施例１〜４の発泡体および比較例１〜３の発泡体の特性より、厚み２０ｍｍの発泡体の２５％ひずみ時の圧縮応力Ｐ（ｋＰａ）が３５ｋＰａ・ｍｍ以上２５０ｋＰａ・ｍｍ以下であることが好ましく、４０ｋＰａ・ｍｍ以上２００ｋＰａ・ｍｍ以下であることがより好ましく、４０ｋＰａ以上１００ｋＰａ以下が最も好ましいことが判った。また同様に、クッションの底突きを防止するためには、厚みｔ（ｍｍ）に、厚み２０ｍｍの発泡体の２５％ひずみ時の圧縮応力Ｐ（ｋＰａ）を乗じて求めた柔軟性指数Ｐｔ（ｋＰａ・ｍｍ）は５００ｋＰａ・ｍｍ以上であることが好ましく、９００ｋＰａ・ｍｍ以上であることがより好ましいことが判った。ただし、柔軟性指数Ｐｔ（ｋＰａ・ｍｍ）は、発泡体からなるクッションの厚みｔが厚いほど大きくなり座り心地を向上させるが、設計上の観点からはクッションの厚みを５０ｍｍ程度以下に抑えてコンパクトにしなければならないという制約があることから、上限としては１００００ｋＰａ・ｍｍ以下であることが好ましく、８０００ｋＰａ・ｍｍ以下であることがより好ましい。さらに７０００ｋＰａ・ｍｍ以下であることが最も好ましい。
【要約】
【課題】高度な柔軟性を有するが柔らか過ぎることによる底付きを生じず、使用者の動作を補助する適度な反発力を有し、そして高い耐薬品性を有するクッションを備えた介護用具を提供する。
【解決手段】本発明によれば、樹脂発泡体からなるクッションを備えた介護用具であって、クッションの特性は、幅３０ｃｍ×長さ２５ｃｍ×厚み２０ｍｍのクッションの試験片を、温度２３℃、３０ｍｍφの円柱形の圧縮子を用いて圧縮速度１５ｍｍ／ｓｅｃで１０ｍｍ圧縮するために必要な圧縮荷重Ｆ１０（Ｎ）が好ましくは５０Ｎ以上２５０Ｎ以下、より好ましくは９０Ｎ以上１５０Ｎ以下である介護用具が提供される。
【選択図】  なし【図１】
0006944612.tif 000011